(57)【要約】【課題】従来技術や従来技術の単純な組み合わせでは得られない、優れた吸水速乾性を発揮し、さらに短繊維が有するソフト風合いを備える複合紡績糸および編地を提供することを課題とする。【解決手段】長繊維と２糸種以上の短繊維とが複合された複合紡績糸であって、紡績糸を構成する短繊維の平均単繊維繊度が糸長方向に断続的に切り替わる複合紡績糸および上記複合紡績糸を含む吸水速乾性編地。短繊維の平均単繊維繊度が、切り替わる前後で０．１ｄｔｅｘ以上、２．０ｄｔｅｘ未満の範囲で変化することが好ましい。【選択図】なし【特許請求の範囲】
【請求項１】
長繊維と、２糸種以上の単繊維繊度が異なる短繊維とが複合された複合紡績糸であって、紡績糸を構成する短繊維の平均単繊維繊度が糸長方向に断続的に切り替わる複合紡績糸。
【請求項２】
短繊維の平均単繊維繊度が、切り替わる前後で０．１ｄｔｅｘ以上、２．０ｄｔｅｘ未満の範囲で変化する請求項１に記載の複合紡績糸。
【請求項３】
長繊維が、丸断面繊維と異形断面繊維とを含む請求項１または２に記載の複合紡績糸。
【請求項４】
請求項１〜３のいずれかに記載の複合紡績糸を含む編地。
【発明の詳細な説明】
【技術分野】
【０００１】
本発明は複合紡績糸およびそれを含む編地に関する。
【背景技術】
【０００２】
従来、紡績糸を含む編地は、その柔らかい風合いが好まれてインナー用途やスポーツウェアに広く用いられている。一方これらの用途では、着用時に、汗によって編地が濡れたときのベタツキ感や、乾燥性が悪く汗をかいた後に生じる冷え感により、不快感を覚えることなどから、快適性向上のために、編地の性能として吸水性、速乾性が強く求められている。
【０００３】
このような経緯から吸水性、速乾性に優れた編地は種々検討されており、その代表的なものとして、編物の一方の表面を、単糸断面に凹部を一個以上有する異形断面ポリエステル繊維と単繊維繊度が３デシテックス以下のポリエステル繊維とからなる糸条で構成した編物（特許文献１）などが提案されている。
【０００４】
また吸水・速乾性を有する紡績糸として扁平多葉型高異形断面ポリエステル系繊維６０〜８０質量％と低異型断面繊維２０〜４０質量％を混紡してなる紡績糸（特許文献２）などがある。
【０００５】
また、短繊維が有する独特の風合いを備える紡績糸として、２糸種以上の短繊維が縦列方向に断続的に混率が切替る混紡糸（特許文献３）などが提案されている。
【先行技術文献】
【特許文献】
【０００６】
【特許文献１】特開２０１０−２５５１３９号公報
【特許文献２】特開２０１６−８９２８４号公報
【特許文献３】特開２０１７−３１５２３号公報
【発明の概要】
【発明が解決しようとする課題】
【０００７】
しかしながら上記特許文献１に記載の編物は、上記単糸断面に凹部を一個以上有する異型断面繊維の使用量、編組織などに厳しい制約があり、汎用品として製造が容易ではないという課題がある。
【０００８】
また上記特許文献２記載の紡績糸は、インナー用途やスポーツウェアに適応するには、なお性能の向上が望まれるものであり、さらに、織物に用いた場合には一定効果が認められたが、編地にした場合の吸水速乾性としては、十分とはいえなかった。これは、編地が織物に比べて糸同士の隙間が小さいことから、生地構造として水を放出できず、糸自身が水を保持してしまいやすいという欠点があり、紡績糸の性能改善ならびに編地への適応が課題である。
【０００９】
さらに特許文献３記載の混紡糸を含む編地では、吸水速乾性効果はなく、インナーやスポーツウェア用途への展開が困難であるという課題がある。さらに、該混紡糸に吸水速乾性を有する長繊維を複合した複合紡績糸を含む編地の場合では、編地を構成する短繊維が水を保持してしまうことで、編地内部から外部へ水が放出できず、吸水速乾性が十分でないという課題があった。
【００１０】
以上より、本発明は、従来技術や従来技術の単純な組み合わせでは得られない、優れた吸水速乾性を発揮し、さらに短繊維が有するソフト風合いを備える複合紡績糸および編地を提供することを課題とする。
【課題を解決するための手段】
【００１１】
本発明は、上記課題を解決するために、以下のいずれかの構成を有する。
（１）長繊維と２糸種以上の短繊維とが複合された複合紡績糸であって、紡績糸を構成する短繊維の平均単繊維繊度が糸長方向に断続的に切り替わる複合紡績糸。
（２）短繊維の平均単繊維繊度が、切り替わる前後で０．１ｄｔｅｘ以上、２．０ｄｔｅｘ未満の範囲で変化する請求項１に記載の複合紡績糸。
（３）長繊維が、丸断面繊維と異形断面繊維とを含む請求項１または２に記載の複合紡績糸。
（４）請求項１〜３のいずれかに記載の複合紡績糸を含む吸水速乾性編地。
【発明の効果】
【００１２】
本発明によれば、優れた吸水速乾性を発揮し、さらに短繊維が有するソフトな風合いを備える複合紡績糸が得られ、この紡績糸を含む編地は、製造が容易でありながら、優れた速乾性を有していることから、衣料用途に広く採用可能な編地となる。
【発明を実施するための形態】
【００１３】
まず、本発明の複合紡績糸と、該紡績糸を含む編地の形態について述べる。
【００１４】
本発明の複合紡績糸を構成する繊維は、長繊維と２糸種以上の単繊維繊度が異なる短繊維が混在している。ここで記載される短繊維の糸種とは、ポリエステルやポリアミドなどの素材はもちろんのこと、同じ素材であっても、繊維長や繊度、または断面形状が異なるものや染色差が異なるものも一つの糸種として数えられる。すなわち例えば、同じ素材であるポリエステルでも、断面形状が異なる丸断面と三角断面であれば異なる糸種であり、また原綿染色した黒色と原綿染色していない白色も異なる糸種である。
【００１５】
本発明の複合紡績糸に使用される繊維の種類は、短繊維、長繊維いずれも特に限定されるものではなく、目的や用途により、通常のあらゆる合成繊維はもとより、セルロース系繊維、植物繊維および動物繊維などから適宜選択することができる。
【００１６】
中でも、スポーツ衣料用途としての使用頻度が高く、生地や製品にした際により高い速乾性が求められるポリエステル系繊維、ポリアミド繊維、アクリル繊維、レーヨン繊維から選ばれる少なくともいずれか一つを一部に含む場合、汎用品であるために一般的な加工場で製造できることから、製造容易となり好ましい。
【００１７】
本発明で用いられるポリエステル系繊維を構成するポリエステルとしては、テレフタル酸とエチレングリコール、トリメチレングリコールあるいはブチレングリコールなどの縮合反応によって生成される高分子重合体、およびセバシン酸、アジピン酸、トリメリット酸、イソフタル酸およびパラキシ安息香酸などとエチレングリコールなどとの縮合体、ならびにその他のポリエステル類を含むポリエステル重合体などが挙げられる。
【００１８】
また、本発明の複合紡績糸に使用される繊維の断面形状は、短繊維、長繊維いずれも特に限定されるものではないが、中実断面、中空断面、丸型断面、三角断面、十字断面などのその他の異型断面の繊維を用いることも可能である。上記において異型断面の例としては、扁平断面、多角断面、多葉断面などが含まれる。さらに、毛細管現象を活用するために、繊維に角度のあるスリットや微細孔や、繊維断面の凹部があってもよい。
【００１９】
本発明の複合紡績糸を得るにあたって使用される長繊維としては、吸水速乾性とソフトな風合いが両立して得られることから、総繊度が２０ｄｔｅｘ以上、３００ｄｔｅｘ以下であることが好ましく、２２〜１８０ｄｔｅｘが特に好ましい。また、単一の糸種でも効果が発揮されるが、繊度または繊維断面が異なる２糸種以上の長繊維の混繊糸が使用される場合には、本発明の効果が大きくなるため、より好ましい。
【００２０】
繊度が異なる２糸種の長繊維の組み合わせとしては、２糸種以上の長繊維のうち、単繊維繊度の大きい糸種と小さい糸種の繊度比率が、１．１倍以上、５．０倍以下であること場合が好ましく、１．１〜３．０倍であることが特に好ましい。
【００２１】
また、繊維断面が異なる２糸種の長繊維の組み合わせとしては、丸断面繊維と、異形断面繊維の組み合わせが好ましく、糸形態としては、それら長繊維が引きそろえられた合糸や、糸加工工程で複合された混繊糸等が好ましい。
【００２２】
さらには、繊度および繊維断面いずれも異なる２糸種の長繊維の組み合わせであれば、相乗効果によって性能が大きく発揮されるため、より好ましい。
【００２３】
このような混繊糸が選択される場合には、付着した水が、異なる大きさの断面の間に形成される隙間を、毛細管現象によって拡散されるため、特に高い速乾性効果が発揮され本発明の効果が大きくなり、より好ましい。
【００２４】
また、本発明の複合紡績糸を得るにあたって使用される短繊維としては、単繊維繊度が異なる２糸種以上を組み合わせて用いる。
【００２５】
本発明において「紡績糸を構成する短繊維の平均単繊維繊度が糸長方向に断続的に切り替わる」とは、用途や性能に応じてある糸断面を構成する短繊維の平均単繊維繊度が糸長方向に切り替わるものである。
【００２６】
ここで、短繊維の平均単繊維繊度とは、ある糸断面を観察したとき、その断面を構成する短繊維の単繊維繊度の平均値のことを意味する。
【００２７】
例えば、単繊維繊度が異なる２糸種の短繊維の組み合わせとして、単繊維繊度０．５ｄｔｅｘの短繊維と、単繊維繊度２．５ｄｔｅｘの短繊維が選択され、ある糸断面を構成する短繊維がそれぞれ３０本、２０本であった場合、その断面を構成する短繊維の平均単繊維繊度は、（０．５ｄｔｅｘ×３０本／（３０本＋２０本））＋（２．５ｄｔｅｘ×２０本／（３０本＋２０本））＝１．３ｄｔｅｘと算出される。なお、３糸種以上の短繊維が複合される場合にも、平均繊度は同様に計算される。
【００２８】
本発明では、糸長方向に紡績糸を構成する短繊維の平均単繊維繊度が断続的に切り替わることで、紡績糸に水が付着した際、短繊維同士の間に形成された大きさが異なる隙間を、毛細管現象によって水が素早く移動するため、吸水速乾効果が得られる。さらに、長繊維と複合されることで該効果の速度が大きくなるため、本発明の効果がより発揮されるものである。
【００２９】
紡績糸の断面を５０ｍｍごとに連続して少なくとも１０か所観察したときに、上述の短繊維の平均単繊維繊度が異なる部分が１か所でも存在する場合、本発明の複合紡績糸を構成する短繊維の平均単繊維繊度が変化する紡績糸といえる。
【００３０】
紡績糸の糸長方向に変化する短繊維の平均単繊維繊度の差が０．１ｄｔｅｘ以上の範囲となる場合、短繊維部分で毛細管現象が生じることで速乾性効果が得られるため好ましく、０．３ｄｔｅｘ以上であれば、その効果がより大きいため、より好ましい。
【００３１】
一方、短繊維の平均単繊維繊度の差が２．０ｄｔｅｘを超えて大きくなりすぎると、吸水速乾性は好ましいが、糸長方向で紡績糸を構成する短繊維の本数差が大きくなることから、糸全体としての強力変動が大きくなり、編地を製造する編成工程において糸切れが発生し、製造容易でなくなるため、好ましくない。より好ましい短繊維の単繊維繊度の差は、０．１ｄｔｅｘ以上、２．０ｄｔｅｘ以下である。
【００３２】
なお、短繊維の単繊維繊度はＪＩＳ  L  １０１５  ８．５法（２０１０年版）により容易に算出される。
【００３３】
本発明の複合紡績糸を得るにあたって使用される短繊維の単繊維繊度は、衣料用途に用いられる糸番手を考慮して、単繊維繊度の大きい糸種、小さい糸種いずれも０．５ｄｔｅｘ以上、３．３ｄｔｅｘ以下が好ましい。
【００３４】
短繊維の平均単繊維繊度が切り替わるピッチは、４０ｍｍ以上、２００ｍｍ以下であることが好ましい。短いピッチで平均単繊維繊度を切り替えることで吸水速乾性が向上するため、２００ｍｍ以下であることが好ましいが、平均単繊維繊度が切り替わる部分では糸強力が低下するため、短いピッチで頻繁に平均単繊維繊度を切り替えた紡績糸を用いると、編地を得る製編工程で糸切れが発生して製造容易でなくなるため、４０ｍｍ以上とすることが好ましい。
【００３５】
本発明で用いる短繊維の繊維長は、用途に応じて適宜選定される。例えば衣料用途として代表的に選択される２０ｍｍ〜１００ｍｍが好ましく、中でも一般的に繊維長が短い方が速乾性に優れていることから、２０ｍｍ〜５１ｍｍであることがより好ましい。一方、長すぎたり、短すぎたりすると、一般的な紡績工場での製造が困難となる傾向にある。また、上記切り替えのピッチの長さに応じて繊維長も適宜選択される。
【００３６】
また、本発明の複合紡績糸は、長繊維と短繊維が複合された複合紡績糸であるが、短繊維の質量比率は５０質量％以上、８０質量％以下が好ましく、長繊維の比率は２０質量％以上、５０質量％以下が好ましい。なかでも短繊維の比率は５５質量％以上、７５質量％以下がより好ましく、長繊維の比率は２５質量％以上、４５質量％以下がより好ましい。この範囲で得られた紡績糸を用いた編地は、水が付着した際に毛細管現象による水の移動がよりスムーズに行われるため、本発明の効果が発揮され好ましい。
【００３７】
また、２糸種以上の短繊維のうち、単繊維繊度の大きい糸種の小さい糸種に対する繊度比率としては、１．１倍以上、６．６倍以下であることが衣料用途に汎用的に使用し得る点で好ましい。
【００３８】
本発明の複合紡績糸を得る方法としては、一般的な紡績糸同様、例えば、練条機やギル機などの練条工程で、２種類以上のスライバーを用意し、クリールを単独で駆動させ、２種類以上のスライバーを縦列方向に断続的に切り替える方法でスライバーを作製し、そのスライバーを必要に応じて粗糸にしてリング精紡機や空気精紡機、結束紡績機などに仕掛けて長繊維と複合する方法や、精紡工程で２本以上の粗糸を独立して供給する機構を有する精紡機を用いて長繊維と複合する方法などを採用することで、容易に製造することが可能である。また、リング精紡機や空気精紡機、結束紡績機などで得た、糸長方向に紡績糸を構成する短繊維の平均単繊維繊度が断続的に切り替わる紡績糸を用いて合糸機などで長繊維と複合する方法でも構わない。
【００３９】
本発明の複合紡績糸の糸番手は、用途に応じて適宜選ぶことができる。インナー用途やスポーツウェアなどに用いられる一般的な衣料用途として、２０〜１００番手（綿式）の範囲であることが好ましく、使用頻度が高いＴシャツや薄地アウター用途としては、２０〜６０番手（綿式）がより好ましく用いられる。
【００４０】
次に、本発明の複合紡績糸を含む編地について説明する。
【００４１】
編地は、通常のヨコ編みやタテ編工程で編成することが可能である。製編工程は、一般的に使用される工程で良く、生産性も問題なく容易に製造可能である。また、編地の組織や密度は、求められる用途や物性および機能性により選択される。
【００４２】
また、本発明の複合紡績糸は、この紡績糸を編地の一部に使うこともできるし、編地全体に使用することもでき、その用途や目的に沿って設計を決めることができる。編地を構成する繊維の中で、本発明の複合紡績糸が５０質量％以上であれば効果が発揮されるため、好ましい。
【実施例】
【００４３】
次に、本発明の複合紡績糸について実施例などに基づいて更に具体的に説明する。しかし、本発明はこれらの実施例のみに限定されるものではない。実施例中における各物性値は、次の方法により測定した。
【００４４】
（１）紡績糸を構成する短繊維の平均単繊維繊度
紡績糸の糸長５０ｍｍごとに１か所、連続して１０か所の合計糸長５００ｍｍについて、糸断面を観察し、各糸断面における短繊維の平均単繊維繊度を算出する。全１０か所の糸断面について、隣り合う１か所または２か所の糸断面との平均単繊維繊度の差を計算した後、さらに、それら平均単繊維繊度の差の算術平均値を求める。その算術平均値について下記のとおり評価した。
◎：平均単繊維繊度の差が０．１ｄｔｅｘ以上、２，０ｄｔｅｘ以下
〇：平均単繊維繊度の差が２．０ｄｔｅｘより大きい
△：平均単繊維繊度の差があり、かつ０．１ｄｔｅｘ未満
×：平均単繊維繊度の差がない。
【００４５】
なお、単繊維繊度については、予め短繊維種ごとにＪＩＳ  Ｌ１０１５：２０１０の８．５１．１により測定しておき、上記糸断面観察により短繊維各種の存在本数を確認し、前述の方法により平均単繊維繊度を計算した。
【００４６】
（２）編地の製造容易性
〇：糸切れが発生せず、製造容易である。
△：糸切れが一部発生し、製造可能であるが容易ではない。
×：糸切れが多発し、製造不可である。
【００４７】
（３）編地のソフト風合い
試験片を１０ｃｍ角に切り出して、５名の被験者に切り出した試験片を握ってもらい、次の基準に従って点数評価を行った後に平均点を算出し、「◎」と「○」を合格とした。
３点：スパンのソフト風合いが感じられ、柔らかい
２点：一部、ソフト風合いが感じられるが、やや硬い、
１点：風合いが硬い
◎：２．８点以上
○：２．４点以上２．８点未満
△：１．９〜２．４未満
×：１．９点未満。
【００４８】
（４）編地の吸水速乾性
＜吸水性評価＞
ＪＩＳ  Ｌ１９０７（２０１３年）（バイレック法）に準じて評価した。評価内容は次のとおりであり、「◎」と「○」を合格とした。
◎：８０ｍｍ以上
○：７０〜８０ｍｍ未満
△：５０〜７０ｍｍ未満
×：５０ｍｍ未満。
【００４９】
＜速乾性評価＞
室温２５℃、湿度４０％ＲＨ雰囲気下において２４時間放置した試験片を、１０ｃｍ角に切り出して、質量（Ａ）を測定する。次に、その試験片をイオン交換水の中に３０秒間浸し、その後、試験片の一角をピンセットでつまんで液から取り出す。取り出した試験片を同様に室温２５℃、湿度４０％ＲＨ雰囲気下において１時間放置し、自然乾燥させ、質量（Ｂ）を測定する。残存水分率（Ｃ）は、下記式で算出する。
・Ｃ（％）＝（Ｂ−Ａ）／Ａ×１００
評価内容は次のとおりであり、「◎」と「○」を合格とした。
◎：３０％以下
○：３０％超４０％以下
△：４０％超５０％以下
×：５０％超以上。
【００５０】
（実施例１）
短繊維として、単繊維繊度１．０ｄｔｅｘ、繊維長３８ｍｍのポリエステル短繊維（東レ株式会社製、品種：Ｔ４０１）（短繊維１）からなる粗糸と、単繊維繊度１．５ｄｔｅｘ、繊維長３８ｍｍの常圧カチオン可染ポリエステル短繊維（東レ株式会社製、品種：Ａ４６１、ルミレット（登録商標））（短繊維２）からなる粗糸を作製した。長繊維として、丸断面ポリエステルフィラメントと六葉断面ポリエステルフィラメントを複合した５６ｄｔｅｘのフィラメント加工糸（東レ株式会社製、品種：セオα（登録商標））（長繊維１）を用意した。これらの粗糸と長繊維を（株）豊田自動織機製の精紡機を用いて、２種類の粗糸が、切り替えピッチが１００ｍｍになるよう紡出する設定で複合紡績し、綿番手３０番手の紡績糸を得た。なお、本複合紡績糸中における短繊維と長繊維の質量比率はそれぞれ、７２質量％、２８質量％であった。紡績性は良好であり糸切れもなかった。この紡績糸を用いて２８ゲージ、３０インチ（７６．２ｃｍ）の編機にて天竺組織の編地を作製した。編成時は糸切れが一切発生せず、容易に製造可能であった。染色加工仕上げは、プレセット−精練・漂白−仕上げセットの一般的な工程で行った。得られた編地は、目付け１５６ｇ／ｍ２であった。
【００５１】
（実施例２）
短繊維として、単繊維繊度１．０ｄｔｅｘ、繊維長３８ｍｍのポリエステル短繊維（東レ株式会社製、品種：Ｔ４０１）（短繊維１）からなる粗糸と、単繊維繊度３．３ｄｔｅｘ、繊維長５１ｍｍのポリエステル短繊維（東レ株式会社製、品種：Ｔ２０１）（短繊維３）からなる粗糸を用いた以外は、実施例１と同じ方法で紡績糸、編地を作製した。なお、本複合紡績糸中における短繊維と長繊維の質量比率はそれぞれ、７２質量％、２８質量％であった。得られた編地は、目付け１５１ｇ／ｍ２であった。
【００５２】
（実施例３）
短繊維として、単繊維繊度１．０ｄｔｅｘ、繊維長３８ｍｍのポリエステル短繊維（東レ株式会社製、品種：Ｔ４０１）（短繊維１）と、単繊維繊度１．５ｄｔｅｘ、繊維長３８ｍｍの常圧カチオン可染ポリエステル短繊維（東レ株式会社製、品種：Ａ４６１、ルミレット（登録商標））（短繊維２）が均等に混合される条件で混打綿工程において複合した粗糸と、単繊維繊度１．７ｄｔｅｘ、繊維長５１ｍｍのポリエステル短繊維（東レ株式会社製、品種：Ｔ４０２）（短繊維１）からなる粗糸を用いた以外は、実施例１と同じ方法で紡績糸、編地を作製した。なお、本複合紡績糸中における短繊維と長繊維の質量比率はそれぞれ、７２質量％、２８質量％であった。得られた編地は、目付け１４３ｇ／ｍ２であった。
【００５３】
（実施例４）
短繊維として、単繊維繊度１．０ｄｔｅｘ、繊維長３８ｍｍのポリエステル短繊維（東レ株式会社製、品種：Ｔ４０１）（短繊維１）からなる粗糸と、単繊維繊度１．７ｄｔｅｘ、繊維長３８ｍｍの異形断面ポリエステル短繊維（東レ株式会社製、品種：ペンタスα（登録商標））（短繊維４）からなる粗糸を用意した。長繊維として８４ｄｔｅｘのポリエステルフィラメント加工糸（東レ株式会社製、品種：Ｂ２０Ｚ）（長繊維２）を用意した以外は、実施例１と同じ方法で紡績糸、編地を作製した。なお、本紡績糸中における短繊維と長繊維の質量比率はそれぞれ、５７質量％、４３質量％であった。得られた編地は、目付け１７０ｇ／ｍ２であった。
【００５４】
（比較例１）
単繊維繊度１．０ｄｔｅｘ、繊維長３８ｍｍのポリエステル短繊維（東レ株式会社製、品種：Ｔ４０１）（短繊維１）からなる粗糸と、単繊維繊度１．５ｄｔｅｘ、繊維長３８ｍｍの常圧カチオン可染ポリエステル短繊維（東レ株式会社製、品種：Ａ４６１、ルミレット（登録商標））（短繊維２）からなる粗糸を作製した。これらの粗糸と長繊維を（株）豊田自動織機製の精紡機を用いて、２種類の粗糸が、切り替えピッチが１００ｍｍになるよう紡出する設定で紡績し、綿番手３０番手の紡績糸を得た。なお、本紡績糸中における短繊維と長繊維の質量比率はそれぞれ、１００質量％、０質量％であった。紡績性は良好であり糸切れもなかった。この紡績糸を用いて実施例１と同じ方法で編地を作製した。得られた編地は、目付け１３９ｇ／ｍ２であった。
【００５５】
（比較例２）
丸断面ポリエステルフィラメントと六角断面ポリエステルフィラメントを複合した８４ｄｔｅｘのフィラメント加工糸（東レ株式会社製、品種：セオα（登録商標））（長繊維１）を用いて、２８ゲージ、３０インチ（７６．２ｃｍ）の編機にて天竺組織の編地を作製した。なお、本繊維中における短繊維と長繊維の質量比率はそれぞれ、０質量％、１００質量％であった。編成時は糸切れが一切発生せず、容易に製造可能であった。得られた編地は、目付け１７２ｇ／ｍ２であった。
【００５６】
（比較例３）
短繊維として、単繊維繊度１．０ｄｔｅｘ、繊維長３８ｍｍのポリエステル短繊維（東レ株式会社製、品種：Ｔ４０１）（短繊維１）と単繊維繊度１．５ｄｔｅｘ、繊維長３８ｍｍの常圧カチオン可染ポリエステル短繊維（東レ株式会社製、品種：Ａ４６１、ルミレット（登録商標））（短繊維２）が均等に混合される条件で混打綿工程において複合した粗糸を作製した。長繊維として、８４ｄｔｅｘのポリエステルフィラメント加工糸（東レ株式会社製、品種：Ｂ２０Ｚ）（長繊維２）を用意した。これらの粗糸と長繊維を（株）豊田自動織機製の精紡機を用いて複合紡績し、綿番手３０番手の紡績糸を得た。なお、本紡績糸中における短繊維と長繊維の質量比率はそれぞれ、５７質量％、４３質量％であった。この紡績糸を用いて実施例１と同じ方法で編地を作製した。得られた編地は、目付け１６１ｇ／ｍ２であった。
【００５７】
（比較例４）
短繊維として、単繊維繊度１．０ｄｔｅｘ、繊維長３８ｍｍのポリエステル短繊維（東レ株式会社製、品種：Ｔ４０１）（短繊維１）からなる粗糸と、単繊維繊度３．３ｄｔｅｘ、繊維長５１ｍｍのポリエステル短繊維（東レ株式会社製、品種：Ｔ２０１）（短繊維３）からなる粗糸を用意した。長繊維として、８４ｄｔｅｘのポリエステルフィラメント加工糸（東レ株式会社製、品種：Ｂ２０Ｚ）（長繊維２）を用意した。これらの２本の粗糸が、１：１の一定質量比率で紡出される設定で、（株）豊田自動織機製の精紡機を用いて上記２本の粗糸と長繊維と複合紡績し、綿番手３０番手の紡績糸を得た。なお、本紡績糸中における短繊維と長繊維の質量比率はそれぞれ、５７質量％、４３質量％であった。この紡績糸を用いて実施例１と同じ方法で編地を作製した。得られた編地は、目付け１４８ｇ／ｍ２であった。
【００５８】
【表１】
2020051005.tif 000002
【産業上の利用可能性】
【００５９】
本発明の複合紡績糸によれば、優れた吸水速乾性を発揮し、さらに短繊維が有するソフト風合いを備える複合紡績糸を得ることができ、該複合紡績糸を含む編地は、一般衣料用途を中心に、インナー用途やスポーツウェアなどに広く用いることができる。